(57)【要約】【課題】光電変換効率の向上した、Pbフリーのハロゲン化Snペロブスカイト太陽電池を提供すること。【解決手段】ＡＢＸ３（Ａはカチオン、Ｂは金属、Ｘはハロゲンを示し、Ａ、Ｂ及びＸは、それぞれ複数の元素から構成されてもよい。）からなり、Ｂが、Sn及びGeを含むペロブスカイト化合物を用いた太陽電池である。【選択図】図１
2019139153.tif 000002
【特許請求の範囲】
【請求項１】
ＡＢＸ３（Ａはカチオン、Ｂは金属、Ｘはハロゲンを示し、Ａ、Ｂ及びＸは、それぞれ複数の元素から構成されてもよい。）からなる化合物であって、
Ｂが、Snと、Sn及びPbを除く周期律表１２、１３、１４、１５及び１６属の金属の少なくとも１種とを含むことを特徴とするペロブスカイト化合物。
【請求項２】
Ｂが、Sn及びGeを含むことを特徴とする請求項１記載のペロブスカイト化合物。
【請求項３】
Ｂが、Sn及びGeからなることを特徴とする請求項２記載のペロブスカイト化合物。
【請求項４】
ＢにおけるSnとその他の金属との元素構成割合が、Snが７０〜９９．５％であると共に、その他の金属が０．５〜３０％であることを特徴とする請求項１〜３のいずれか記載のペロブスカイト化合物。
【請求項５】
ＢにおけるSnとGeとの元素構成割合が、Snが７０〜９９．５％であると共に、Geが０．５〜３０％であることを特徴とする請求項２又は３記載のペロブスカイト化合物。
【請求項６】
ＢにおけるSnとGeとの元素構成割合が、Snが８０〜９９％であると共に、Geが１〜２０％であることを特徴とする請求項５記載のペロブスカイト化合物。
【請求項７】
Ａが、有機アミン又はアルカリ金属であることを特徴とする請求項１〜６のいずれか記載のペロブスカイト化合物。
【請求項８】
請求項１〜７のいずれか記載のペロブスカイト化合物を含有する光吸収層を有することを特徴とする光電変換素子。
【請求項９】
請求項６記載のペロブスカイト化合物を含有する光吸収層を有することを特徴とする光電変換素子。
【請求項１０】
光吸収層が、正孔輸送層及び電子輸送層の間に設けられていることを特徴とする請求項８又は９記載の光電変換素子。
【請求項１１】
請求項８〜１０のいずれか記載の光電変換素子を備えることを特徴とする太陽電池。
【請求項１２】
請求項８〜１０のいずれか記載の光電変換素子を備えることを特徴とする光センサ。
【発明の詳細な説明】
【技術分野】
【０００１】
本発明は、ペロブスカイト化合物及びこれを用いた光変換素子、並びに光変換素子を備えた太陽電池及び光センサに関する。
【背景技術】
【０００２】
近年、ペロブスカイト化合物は、光変換効率が極めて高いことから、注目を集めている。このペロブスカイト化合物を含むペロブスカイト太陽電池は、従来の固体型色素増感太陽電池の色素担持に代えて、ペロブスカイト化合物の層を形成し、固体のホール移送層を形成することで、従来の色素を用いた液体の電解質を用いるよりも高い変換効率を達成できるという大きな特徴を有している。【０００３】
このようなペロブスカイト太陽電池におけるペロブスカイト化合物の層の形成は、鋳型層としてチタニア多孔質膜などを用いて、この鋳型層に、有機溶媒へ溶解させたペロブスカイト化合物をスピンコートすることにより、結晶性の異なるペロブスカイト薄膜を形成することにより行われるのが一般的である。【０００４】
ところで、色素増感太陽電池、有機太陽電池、ペロブスカイト太陽電池は、代表的なプリンタブル太陽電池である。従来のペロブスカイト太陽電池は、光吸収層としてハロゲン化Pbペロブスカイト層を有しており、このハロゲン化Pbペロブスカイト太陽電池は、セル面積は小さいものの、光電変換効率が２０％を超えるものが報告されている（非特許文献１）。この変換効率は市販されている無機系太陽電池に迫る効率である。また、口頭による発表ではあるが、１ｃｍ２のセル面積による公式光電変換効率として１５％のものが報告されている。【０００５】
一般にハロゲン化ペロブスカイト化合物として、CH3NH3PbI3が用いられている。このハロゲン化ペロブスカイト化合物の光吸収スペクトル端は８００ｎｍである。さらに９００ｎｍまで光電変換できれば、開放電圧を低下させずに効率を向上させることができる。例えば、ペロブスカイト太陽電池の理論解放電圧からの電圧ロスを０．３Ｖとし、可視光から９００ｎｍ間での光をＦＦ：０．７,ＩＰＣＥ(Incident Photon to Current Efficiency)：０．８の条件で光電変換できると仮定すると、２０．４％の変換効率が得られることになる。
しかし、従来のCH3NH3PbI3のようなPbを含有するペロブスカイト太陽電池は、環境リスクが高いことから、Pbを含有しないPbフリーのペロブスカイト太陽電池の開発が望まれている。【０００６】
現在、このPbフリーのペロブスカイト太陽電池としては、ハロゲン化Snペロブスカイト化合物を用いたハロゲン化Snペロブスカイト太陽電池が知られている。このハロゲン化Snペロブスカイト化合物は、１２００ｎｍを超える光吸収スペクトルを持っていることが知られているが、その詳細な物性については明らかにされていない。また、このハロゲン化Snペロブスカイト化合物を用いた太陽電池の光電変換効率も十分ではなく、光電変換効率の向上が求められている。
【先行技術文献】
【非特許文献】
【０００７】
【非特許文献１】M. Saliba, T. Matsui,; J.Y. Seo, K. Domanski, J.P. Correa-Baena, M.K. Nazeeruddin, S.M. Zakeeruddin, W.Tress, A. Abate, A. Hagfeldt and M Gratzel. Cesium-containing triple cation perovskite solar cells: improved stability, reproducibility and high efficiency. Energy Environ. Sci., 2016, 9, pp. 1989-1997
【発明の概要】
【発明が解決しようとする課題】
【０００８】
本発明の課題は、光電変換効率の向上した、Pbフリーのハロゲン化Snペロブスカイト化合物、及びこれを用いた太陽電池等を提供することにある。
【課題を解決するための手段】
【０００９】
本発明者らは、上記のような問題点に鑑み、種々の検討を行った結果、ＡＢＸ３（Ａ：カチオン、Ｂ：金属、Ｘ：ハロゲン）からなるペロブスカイト化合物において、金属ＢとしてSn及びGeを含む構成とすることにより、金属ＢがSn単独の場合に比して、飛躍的に光電変換効率を向上させることができることを見いだし、本発明を完成するに至った。【００１０】
すなわち、本発明は、以下のとおりのものである。
［１］  ＡＢＸ３（Ａはカチオン、Ｂは金属、Ｘはハロゲンを示し、Ａ、Ｂ及びＸは、それぞれ複数の元素から構成されてもよい。）からなる化合物であって、
Ｂが、Snと、Sn及びPbを除く周期律表１２、１３、１４、１５及び１６属の金属の少なくとも１種とを含むことを特徴とするペロブスカイト化合物。
［２］  Ｂが、Sn及びGeを含むことを特徴とする［１］記載のペロブスカイト化合物。
［３］  Ｂが、Sn及びGeからなることを特徴とする［２］記載のペロブスカイト化合物。
［４］  ＢにおけるSnとその他の金属との元素構成割合が、Snが７０〜９９．５％であると共に、その他の金属が０．５〜３０％であることを特徴とする［１］〜［３］のいずれか記載のペロブスカイト化合物。
［５］  ＢにおけるSnとGeとの元素構成割合が、Snが７０〜９９．５％であると共に、Geが０．５〜３０％であることを特徴とする［２］又は［３］記載のペロブスカイト化合物。
［６］  ＢにおけるSnとGeとの元素構成割合が、Snが８０〜９９％であると共に、Geが１〜２０％であることを特徴とする［５］記載のペロブスカイト化合物。
［７］  Ａが、有機アミン又はアルカリ金属であることを特徴とする［１］〜［６］のいずれか記載のペロブスカイト化合物。【００１１】
［８］  ［１］〜［７］のいずれか記載のペロブスカイト化合物を含有する光吸収層を有することを特徴とする光電変換素子。
［９］  ［６］記載のペロブスカイト化合物を含有する光吸収層を有することを特徴とする光電変換素子。
［１０］  光吸収層が、正孔輸送層及び電子輸送層の間に設けられていることを特徴とする［８］又は［９］記載の光電変換素子。
［１１］  ［８］〜［１０］のいずれか記載の光電変換素子を備えることを特徴とする太陽電池。
［１２］  ［８］〜［１０］のいずれか記載の光電変換素子を備えることを特徴とする光センサ。
【発明の効果】
【００１２】
本発明のペロブスカイト化合物は、光電変換効率が高く、太陽電池や光センサに応用することができる。
【図面の簡単な説明】
【００１３】
【図１】本発明の光電変換素子（一例）の概略図である。
【図２】実施例１で作製した光電変換素子の概略図である。
【図３】実施例１で作製した光電変換素子の電圧-電流密度曲線を示す図である。
【図４】実施例２で作製した光電変換素子の概略図である。
【図５】実施例２で作製した光電変換素子の変換効率（左上）、開放電圧（中央上）、短絡電流密度（右上）、曲線因子（左下）、直列抵抗（中央下）、並列抵抗（右下）を示す図である。
【図６】実施例３で作製した光電変換素子を空気中に放置した場合の光電変換効率の変化を示す図である。
【図７】実施例４で作製した光電変換素子のペロブスカイト層（光吸収層）の高角散乱環状暗視野走査透過顕微鏡（HAADF-STEM）による断面元素プロファイル分析結果を示すグラフである。
【図８】実施例５で作製したペロブスカイト化合物からなる層の表面の状態を原子間力顕微鏡（Atmic Force Microscope: AFM）により観察した結果を示す図である。
【図９】実施例５で作製したペロブスカイト化合物からなる層の表面粗さを測定した結果を示す図である。
【発明を実施するための形態】
【００１４】
［ペロブスカイト化合物］
本発明のペロブスカイト化合物は、ＡＢＸ３（Ａ：カチオン、Ｂ：金属、Ｘ：ハロゲン）からなる化合物であって、Ｂが、Snと、Sn及びPbを除く周期律表１２、１３、１４、１５及び１６属の金属の少なくとも１種とを含むことを特徴とする。なお、Ａ、Ｂ及びＸは、それぞれ、１種の元素であってもよく、複数の元素から構成されてもよい。ペロブスカイト化合物は、Ａ−Ｂ−Ｘ３で表したときに、体心に金属Ｂ、各頂点にカチオンＡ、面心にハロゲンＸが配置された立方晶系の構造を有する。
【００１５】
本発明のペロブスカイト化合物は、環境リスクの高いPbを含まず、光電変換効率が高い。また、空気中で放置した場合にも光電変換効率を維持することができ、空気中での安定性が高い。したがって、太陽電池、光センサ等における光電変換素子の材料として好適である。具体的に、本発明のペロブスカイト化合物は、光を吸収して電荷(正孔及び電子)に変える光吸収層等に適用することができる。
【００１６】
本発明のペロブスカイト化合物における金属Ｂは、上記のように、Snと特定の他の金属を含むものである。他の金属としては、具体的に、Zn、Ga、Ge、As、Cd、In、Sb、Te等を挙げることができるが、Geが特に好ましい。すなわち、金属Ｂは、Sn及びGeを含むことが好ましく、この２種からなることが好ましい。
【００１７】
金属ＢにおけるSn及び他の金属の元素構成割合としては、本発明の効果の奏する範囲で適宜調整することができ、Snは、７０％以上であることが好ましく、８０％以上であることがより好ましく、８５％以上であることがさらに好ましく、９０％以上であることが特に好ましく、９２％以上であることが最も好ましい。また、他の金属（特にGe）は、０．５％以上であることが好ましく、１％以上であることがより好ましく、３％以上であることがさらに好ましい。具体的には、Snが７０〜９９．５％であると共に、他の金属が０．５〜３０％であることが好ましく、Snが８０〜９９％であると共に、他の金属が１〜２０％であることがより好ましく、Snが８５〜９９％であると共に、他の金属が１〜１５％であることがさらに好ましく、Snが９０〜９７％であると共に、他の金属が３〜１０％であることが特に好ましく、Snが９２〜９７％であると共に、他の金属が３〜８％であることが最も好ましい。
【００１８】
カチオンＡとしては、アルカリ金属、有機アミンを挙げることができ、有機アミンが好ましい。アルカリ金属としては、セシウムが好ましい。有機アミンとしては、例えば１級、２級、３級、又は４級の有機アンモニウム化合物を挙げることができ、Ｎを含有するヘテロ環、又は炭素環を有していてもよい。具体的に、メチルアンモニウム（ＭＡ）、ホルムアミジニウム（ＦＡ：ＮＨ２ＣＨ＝ＮＨ２＋）、エチレンジアンモニウム（ＥＡ）、ピラジニウム、２−フェニルエチルアンモニウム（ＰＥＡ）、ベンジルアミン（Benzylamine）、４−フルオロアニリン（4‐Fluoroaniline）、４−フルオロベンジルアミン（4‐Fluorobenzylamine）、４−フルオロフェネチルアミン（4‐Fluorophenethylamine）、フェネチルアンモニウム（Phenethylammonium）等を挙げることができ、２種以上を組み合わせてもよい。これらの中でも、吸収波長幅が広い３次元構造の点から、メチルアンモニウム（ＭＡ）、ホルムアミジニウム（ＦＡ）が好ましく、これらの組合せが特に好ましい。
【００１９】
ハロゲンＸとしては、F、Cl、Br、I等を挙げることができ、２種以上を組み合わせてもよい。これらの中でも、キャリア易動度の大きさの点から、Iが好ましい。
【００２０】
本発明のペロブスカイト化合物（ＡＢＸ３）は、例えば、ＡＸ及びＢＸ２を有機溶媒に溶解させて成膜することにより製造することができる。ＡＢ１Ｂ２Ｘ３のペロブスカイト化合物を調製する場合は、例えば、ＡＸ及びＢ１Ｘ２を有機溶媒に溶解させたＡＢ１Ｘ３前駆体溶液と、ＡＸ及びＢ２Ｘ２を有機溶媒に溶解させたＡＢ２Ｘ３前駆体溶液とを所定割合で混合して成膜することにより製造することができる。
【００２１】
有機溶媒としては、前駆体物質を溶解できれば特に限定されないが、例えば、Ｎ，Ｎ−ジメチルホルムアミド（ＤＭＦ）、ジメチルスルホキシド（ＤＭＳＯ）、γ-ブチロラクトン、ジメチルアセトアミド（ＤＭＡ）、１，３−ジメチル−２−イミダゾリジノン、アセチルアセトン、tert−ブチルピリジン、ジメチルエチレン尿素（ＤＭＩ）、ジメチルプロピレン尿素（ＤＭＵ）、テトラメチル尿素（ＴＭＵ）等を挙げることができ、２種以上を組み合わせてもよい。これらの中でも、溶解度の大きさの点から、Ｎ，Ｎ−ジメチルホルムアミド（ＤＭＦ）、ジメチルスルホキシド（ＤＭＳＯ）が好ましい。
【００２２】
前駆体溶液の成膜方法は、特に限定されず、真空蒸着法等の気相蒸着法であっても、塗布法であってもよいが、短時間で容易に成膜が行えることから、塗布法が好ましい。塗布方法としては、例えば、ディップコート法、ダイコート法、バーコート法、スピンコート法、オフセット法、スプレーコート法、印刷法等の従来公知の塗布方法を挙げることができる。これらの中でも、薄膜均一性と緻密な多結晶構造の点から、スピンコート法が好ましい。
【００２３】
本発明のペロブスカイト化合物は、光電変換素子の光吸収層の材料として好適に用いることができる。すなわち、本発明の光電変換素子は、上記ペロブスカイト化合物を含有する光吸収層を有する。
【００２４】
本発明の光電変換素子は、基板上に設けられた第１電極及び第２電極と、第１電極及び第２電極の間に設けられた光吸収層とを少なくとも備えたものであれば特に制限されるものではなく、光吸収層の他に１以上の機能層を有していてもよい。機能層としては、例えば、正孔輸送層、電子輸送層、正孔ブロッキング層、電子ブロッキング層、バッファ層等を挙げることができる。
【００２５】
ここで、図１に、本発明の光電変換素子の一例を示す。図１に示すように、本発明の一実施形態に係る光電変換素子１は、下から、基板１１、第１電極１２、正孔輸送層１３、光吸収層１４、電子輸送層１５、及び第２電極１６の順に積層されている。この光電変換素子１においては、第１電極１２が正孔を回収する正極として機能し、第２電極１６が電子を回収する負極として機能する。
【００２６】
一方、本発明の光電変換素子は、正孔輸送層１３と電子輸送層１５が図１に示す位置関係とは逆の位置である逆型素子であってもよい。すなわち、基板１１、第１電極１２、電子輸送層１５、光吸収層１４、正孔輸送層１３、及び第２電極１６が、この順に積層されていてもよい。この場合、第１電極１２が電子を回収する負極として機能し、第２電極１６が正孔を回収する正極として機能する。
【００２７】
以下、光電変換素子（順型素子）の各部材について説明する。
【００２８】
（基板）
基板は、光を透過させるような透明又は半透明なものであれば特に制限はなく、例えば、ガラス、プラスチック、石英等を挙げることができる。プラスチックとしては、ポリエチレンナフタレート、ポリエチレンテレフタレート、ポリカーボネート、ポリオレフィン等を挙げることができる。
【００２９】
（第１電極（正極））
第１電極は、透明又は半透明なものであれば特に制限はなく、導電性無機化合物、導電性金属酸化物、導電性高分子及びこれらの混合物を材料として用いることができる。このような第１電極の材料としては、具体的に、インジウムスズ酸化物（ITO）、インジウム亜鉛酸化物（IZO）、アルミニウムドープ酸化亜鉛（AZO）、酸化亜鉛（ZnO）、酸化スズ（SnO２）、酸化チタン（TiO２）等の金属酸化物や、導電性高分子を用いることができ、２種以上を組み合わせて用いてもよい。
【００３０】
（第２電極（負極））
第２電極は、第1電極で例示した材料の他、金属、合金、炭素材料およびこれらの混合物を用いることができる。このような第２電極の材料としては、具体的に、金、銀、白金、銅、アルミニウム、チタン等を用いることができ、２種以上を組み合わせて用いてもよい。
【００３１】
（光吸収層）
光吸収層は、上記本発明のペロブスカイト化合物を含有する。この光吸収層は、基板側から光が照射されると、層中のペロブスカイト化合物が光励起して空間的に分離した電荷キャリア（正孔及び電子）を生成する。これら電荷キャリアのうち正孔は正孔輸送層側に拡散して第１電極へ取り出され、電子は電子輸送層側に拡散して第２電極へ取り出され、第１電極及び第２電極間に電位差（起電力）が生じる。なお、光吸収層の厚さとしては、１０〜１０００ｎｍであることが好ましく、１００〜５００ｎｍであることがより好ましく、２００〜４００ｎｍであることがさらに好ましい。
本発明のペロブスカイト化合物を含有する光吸収層は、層の表面側（特に正孔輸送層側）にGeが偏在する（図７参照）。したがって、正孔輸送層や電子輸送層への電荷注入が促進される。また、ピンホールの少ない平坦な膜となる（図８及び９参照）。さらに、正孔輸送層（PEDOT：PSS（親水性キャリア層））による酸化を防止することができる。
【００３２】
（正孔輸送層）
正孔輸送層は、光吸収層から注入された正孔を第１電極側に輸送する機能を有する材料を用いることができる。このような正孔輸送層の材料としては、例えば、ポリ（３，４−エチレンジオキシチオフェン）：ポリ（４−スチレンスルホネート）（PEDOT：PSS）、NiO、V2O5、MoO3等を用いることができ、２種以上を組み合わせて用いてもよい。なお、正孔輸送層は、単層又は複数層から構成されてもよいし、正孔注入や電子ブロックの機能を有していてもよい。
【００３３】
（電子輸送層）
電子輸送層は、光吸収層から注入された電子を第２電極側へ輸送する機能を有する材料を用いることができる。このような電子輸送層の材料としては、例えば、C60フラーレン、高次フラーレン、バソクプロイン（BCP）等を用いることができ、２種以上を組み合わせて用いてもよい。なお、電子輸送層は、単層又は複数層から構成されてもよいし、正孔ブロックやバッファの機能を有していてもよい。
【００３４】
本発明の光電変換素子は、太陽光等の光を基板側から照射すると、光吸収層に含まれるペロブスカイト化合物が励起されて電荷キャリア（正孔及び電子）を発生し、正孔は正極に取り出され、電子は負極に取り出され、正極と負極の間に起電力が生じる。起電力が生じた正極と負極の間を導体で接続することにより、正極から負極に流れる電流を得ることができる。したがって、本発明の光電変換素子は、太陽電池、光センサ等に適用することができる。
【００３５】
本発明の光電変換素子は、従来のSn単独のペロブスカイト化合物を用いた光電変換素子に比べて光電変換効率が高く、またPbを含まないことから、安全な光電変換素子である。また、空気中放置による光電変換効率の低下を抑制することができる。本発明の光電変換素子は、単一の素子として用いることもできるが、複数の素子を積層してタンデム型として用いることもできる。
【実施例】
【００３６】
以下に本発明の実施例を示すが、本発明の範囲はこれに限定されるものではない。【００３７】
［実施例１］
本発明のペロブスカイト化合物CH3NH3SnGeI3（MASnGeI3）を用いた光電変換素子を作製し、その特性を評価した。【００３８】
＜ペロブスカイト膜の調製＞
ペロブスカイト膜の堆積は、窒素パージしたグローブボックス内で行った。
DMF（1773μL）およびDMSO（227μL）中にSnI2（596mg）、SnF2（25mg）およびMAI（64mg）を溶解することによって、MASnI3前駆体溶液を調製した。一方、MAGeI3前駆体溶液は、GeI2（131mg）およびMAI（16mg）をDMF（500μL）に溶解することによって調製した。最後に、MASnI3前駆体溶液およびMAGeI3前駆体溶液を４：１の体積比で混合することによって、MASnGeI3前駆体溶液を調製した。【００３９】
前駆体溶液を0.2μmフィルターで濾過し、基板（PEDOT：PSS）上に5000rpmで50秒間スピンコートした。スピンコーティングプロセスにおいては、ペロブスカイトの表面を平坦にするために、ペロブスカイト溶液が完全に乾く前に、逆溶剤（Anti-solvent）としてのトルエンを基板上に滴下した。
スピンコーティング終了後、ペロブスカイト膜を70℃のホットプレート上で10分間アニールした。作製されたペロブスカイト膜の組成は、MASnGeI3からなる。【００４０】
なお、比較として、実施例１で使用したMASnI3前駆体溶液を用いて、MASnI3ペロブスカイト膜（比較膜１）と、実施例１で使用したMAGeI3前駆体溶液を用いて、MAGeI3ペロブスカイト膜（比較膜２）を製造した。【００４１】
＜光電変換素子の製造＞
FTO被覆ガラス基板（日本板硝子株式会社、10Ω/ｓｑ）を、界面活性剤、脱イオン水、アセトン、およびイソプロピルアルコールでそれぞれ20分間超音波洗浄し、酸素プラズマで5分間処理した。
PEDOT：PSS水溶液を0.45μmフィルターで濾過し、500rpmで9秒間、4000rpmで60秒間FTO表面上にスピンコートし、次いで140℃で20分間アニールした（40〜50nm）。
その後の処理は、窒素パージしたグローブボックス（O2およびH2Oの濃度をそれぞれ1.0および0.02ppm未満に維持した）中で行った。
調製したペロブスカイト膜をPEDOT：PSS基板上に堆積させて、さらにこのペロブスカイト層（100〜200nm）の上に、C60層（50nm）、ＢＣＰ（8nm）及びAu層（100nm）を、活性領域が0.10cm2のシャドーマスクを介して真空下で熱蒸着することによって、順次堆積させた。図２に、作製された光電変換素子の構成の概略を示す。【００４２】
＜性能試験＞
作製したペロブスカイト層（光吸収層）を備えた光電変換素子の出力特性を調査した。具体的には、ソラーシュミレーター（分光計器株式会社製：ＣＥＰ−２０００ＳＲＲ）を使用して、作製した光電変換素子の電圧-電流密度曲線を求め、さらに変換効率（%）を求めた。光電変換素子の変換効率（%）は、Jsc（A/cm2）×Voc（V）×FF（%）の値を入射光強度で割ったものである。図３に、光電変換素子の電圧-電流密度曲線を示す。【００４３】
実施例１におけるSn及びGeの組合せからなるMASnGeI3ペロブスカイト層を備えた光電変換素子の変換効率は５．３１％であり、SnのみからなるMASnI3ペロブスカイト膜（比較膜１）単独の光電変換素子の２．２３％や、GeのみからなるMAGeI3ペロブスカイト膜（比較膜２）単独の光電変換素子の０．０１％と比較して、変換効率が飛躍的に向上した。【００４４】
［実施例２］
実施例１と同様に、本発明のペロブスカイト化合物NH2CH=NH2+CH3NH3SnGeI3（FAMASnGeI3）を用いた光電変換素子を作製し、その特性を評価した。本実施例では、Sn及びGeの組成割合を変化させ、その影響を調べた。【００４５】
＜ペロブスカイト膜の調製＞
ペロブスカイト膜の堆積は、窒素パージしたグローブボックス内で行った。
DMF（1773μL）およびDMSO（227μL）中にSnI2（596mg）、SnF2（25mg）およびFAI（206mg）、MAI（64mg）を溶解することによって、FAMASnI3前駆体溶液を調製した。一方、FAMAGeI3前駆体溶液は、GeI2（131mg）、FAI（52mg）およびMAI（16mg）をDMF（500μL）に溶解することによって調製した。最後に、FAMASnI3およびFAMAGeI3前駆体溶液を（1−x）：xの体積比で混合することによって、FAMA (Sn)1-x (Ge)x I3（x = 0,0.05,0.1および0.2）溶液を調製した。
前駆体溶液を0.2μmフィルターで濾過し、基板（PEDOT：PSS）上に、5000rpmで50秒間スピンコートした。スピンコーティングプロセスにおいては、ペロブスカイトの表面を平坦にするために、ペロブスカイト溶液が完全に乾く前に、逆溶剤としてのトルエンを基板上に滴下した。
スピンコーティング終了後、全てのペロブスカイト膜を70℃のホットプレート上で10分間アニールした。作製されたペロブスカイト膜の組成は、(FA)0.75 (MA)0.25 (Sn)1-x (Ge)x I3（x = 0,0.05,0.1,0.2 (Ge 0%, 5%, 10%, 20%)）からなる。【００４６】
＜光電変換素子の製造＞
ITO被覆ガラス基板（日本板硝子株式会社、10Ω/ｓｑ）を、界面活性剤、脱イオン水、アセトン、およびイソプロピルアルコールでそれぞれ20分間超音波洗浄し、酸素プラズマで5分間処理した。
PEDOT：PSS水溶液を0.45μmフィルターで濾過し、500rpmで9秒間、4000rpmで60秒間ITO表面上にスピンコートし、次いで140℃で20分間アニールした（40〜50nm）。
その後の処理は、窒素パージしたグローブボックス（O2およびH2Oの濃度をそれぞれ1.0および0.02ppm未満に維持した）中で行った。
調製したペロブスカイト膜をPEDOT：PSS基板上に堆積させて、さらにペロブスカイト層（100〜200nm）上に、C60（50nm）、BCP（8nm）、Ag（70nm）およびAu（10nm）層を、活性領域が0.10cm2のシャドーマスクを介して真空下で熱蒸着することによって、順次堆積させた。図４に、作製された光電変換素子の構成の概略を示す。【００４７】
＜性能試験＞
作製した(FA)0.75 (MA)0.25 (Sn)1-x (Ge)x I3で表わされるペロブスカイト化合物からなる層（光吸収層）を備えた光電変換素子の出力特性を調査した。具体的には、ソラーシュミレーター（分光計器株式会社製：ＣＥＰ−２０００ＳＲＲ）を使用して、各Geの濃度における変換効率、開放電圧、短絡電流密度、曲線因子、直列抵抗、並列抵抗を求めた。その結果を図５に示す。【００４８】
図５に示すように、開放電圧VocはGe０％が最も高かったが、開放電圧Voc以外の項目は、Ge５％が最も向上しており、Ge５％が最も光電変換効率が高いことが明らかとなった。【００４９】
［実施例３］
実施例２と同様に、本発明のペロブスカイト化合物（FA0.75MA0.25Sn0.95Ge.0.05I3）を用いた光電変換素子を作製した。【００５０】
＜空気中放置による光電変換効率＞
作製した光電変換素子を空気中に放置した場合の光電変換効率の変化を調査した。その結果を図６に示す。【００５１】
図６に示すように、Geを含まないペロブスカイト化合物（FA0.75MA0.25SnI3）を用いた光電変換素子は、６０分間空気中に放置することにより、光電変換効率が１０％程度まで減少した。これに対して、本発明のGeを含むペロブスカイト化合物（FA0.75MA0.25Sn0.95Ge.0.05I3）を用いた光電変換素子は、６０分経過後も、８０％程度の光電変換効率を維持することが明らかとなった。【００５２】
［実施例４］
実施例２と同様に、本発明のペロブスカイト化合物（FA0.75MA0.25Sn0.95Ge.0.05I3）を用いた光電変換素子を作製した。【００５３】
＜元素プロファイル分析＞
作製した光電変換素子のペロブスカイト層（光吸収層）について、高角散乱環状暗視野走査透過顕微鏡（HAADF-STEM）により、断面元素プロファイル分析を行った。その結果を図７に示す。【００５４】
図７に示すように、ペロブスカイト層の両表面側にGeが偏在することが明らかとなった。特に、PEDOT：PSS層（正孔輸送層）側にGeが偏在していることがわかる。【００５５】
［実施例５］
(FA)0.75 (MA)0.25 (Sn)1-x (Ge)x I3（x = 0,0.05,0.1,0.2 (Ge 0%, 5%, 10%, 20%)）で表わされるペロブスカイト化合物からなる層をPEDOT：PSS基板上に堆積させた。ペロブスカイト層の表面の状態を原子間力顕微鏡（Atmic Force Microscope: AFM）により観察し、その表面粗さを測定した。その結果を図８及び図９に示す。【００５６】
図９に示すように、Geを添加することにより、表面粗さが小さくなり、Ge５％の場合が最も表面粗さが小さいことがわかった。
【産業上の利用可能性】
【００５７】
本発明のペロブスカイト化合物を用いた光電変換素子は、光電変換効率が高く、太陽電池や光センサ等に用いることができることから、産業上有用である。
【符号の説明】
【００５８】
１    光電変換素子
１１    基板
１２    第１電極
１３    正孔輸送層
１４    光吸収層
１５    電子輸送層
１６    第２電極
【図１】
2019139153.tif 000003
【図２】
2019139153.tif 000004
【図３】
2019139153.tif 000005
【図４】
2019139153.tif 000006
【図５】
2019139153.tif 000007
【図６】
2019139153.tif 000008
【図７】
2019139153.tif 000009
【図８】
2019139153.tif 000010
【図９】
2019139153.tif 000011
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
ＡＢＸ３（Ａはカチオン、Ｂは金属、Ｘはハロゲンを示し、Ａ、Ｂ及びＸは、それぞれ複数の元素から構成されてもよい。）からなる化合物であって、
Ｂが、Ｓｎと、Ｓｎ及びＰｂを除く周期律表１２、１３、１４、１５及び１６属の金属の少なくとも１種とを含み、
ＢにおけるＳｎとその他の金属との元素構成割合が、Ｓｎが７０〜９９．５％であると共に、その他の金属が０．５〜３０％であることを特徴とするペロブスカイト化合物。
【請求項２】
Ｂが、Ｓｎ及びＧｅを含むことを特徴とする請求項１記載のペロブスカイト化合物。
【請求項３】
Ｂが、Ｓｎ及びＧｅからなることを特徴とする請求項２記載のペロブスカイト化合物。
【請求項４】
（削除）
【請求項５】
ＢにおけるＳｎとＧｅとの元素構成割合が、Ｓｎが７０〜９９．５％であると共に、Ｇｅが０．５〜３０％であることを特徴とする請求項２又は３記載のペロブスカイト化合物。
【請求項６】
ＢにおけるＳｎとＧｅとの元素構成割合が、Ｓｎが８０〜９９％であると共に、Ｇｅが１〜２０％であることを特徴とする請求項５記載のペロブスカイト化合物。
【請求項７】
Ａが、有機アミン又はアルカリ金属であることを特徴とする請求項１〜６のいずれか記載のペロブスカイト化合物。
【請求項８】
請求項１〜７のいずれか記載のペロブスカイト化合物を含有する光吸収層を有することを特徴とする光電変換素子。
【請求項９】
請求項６記載のペロブスカイト化合物を含有する光吸収層を有することを特徴とする光電変換素子。
【請求項１０】
光吸収層が、正孔輸送層及び電子輸送層の間に設けられていることを特徴とする請求項８又は９記載の光電変換素子。
【請求項１１】
請求項８〜１０のいずれか記載の光電変換素子を備えることを特徴とする太陽電池。
【請求項１２】
請求項８〜１０のいずれか記載の光電変換素子を備えることを特徴とする光センサ。
【国際調査報告】
2019139153.tif 000012
2019139153.tif 000013
2019139153.tif 000014
2019139153.tif 000015